СПОСОБ РЕГЕНЕРАЦИИ КАТАЛИЗАТОРА, ИСПОЛЬЗУЕМОГО ПРИ ДЕГИДРАТАЦИИ ГЛИЦЕРИНА
METHOD OF REGENERATING CATALYST USED IN DEHYDRATION OF GLYCEROL

Настоящее изобретение относится к способу регенерации используемого при получении акролеина из глицерина обладающего кислыми свойствами катализатора, содержащего вольфрамсодержащие соединения и по меньшей мере один промотор.
Акролеин является важным промежуточным продуктом, который имеет большое экономическое значение для получения акриловой кислоты, D,L-метионина и 2-гидрокси-4-метилтиомасляной кислоты, представляющей собой гидроксианалог метионина (ГАМ). Метионин представляет собой незаменимую аминокислоту, используемую помимо прочего в качестве добавки к кормам. Добавки к кормам, повышающие их питательную ценность, являются в настоящее время неотъемлемым компонентом рациона питания животных. Такие добавки улучшают усвояемость животными потребляемых ими кормов, стимулируют рост животных и способствуют образованию белков. Одной из наиболее важных из числа подобных добавок является метионин, который представляет собой незаменимую аминокислоту и которому в качестве кормовой добавки отводится исключительно важная роль прежде всего в птицеводстве. Не менее важное значение в данной области имеют и так называемые заменители метионина, такие как гидроксианалог метионина (сокращенно ГАМ), поскольку они, как и известная этим своим качеством аминокислота, обладают аналогичными стимулирующими рост свойствами. Акриловая кислота является важным исходным веществом для получения полимеров, которые, например, благодаря их гигроскопичности применяют в качестве суперабсорбентов.
Согласно уровню техники акролеин синтезируют путем селективного окисления пропена в условиях гетерогенного катализа на смешанных оксидных катализаторах (т.е. на катализаторах на основе смешанных оксидов). В ЕР 0417723 описан синтез акролеина на комплексных полиметаллических смешанных оксидных катализаторах, проводимый при температуре в интервале от 300 до 380°C и при давлении в пределах от 1,4 до 2,2 бара. В Ullmann's Encyclopedia of Industrial Chemistry, 6-е изд., 1999, описан весь процесс синтеза акролеина, включая переработку, при которой отделяют образовавшиеся побочные продукты. После по меньшей мере частичного превращения исходной смеси из пропена, воздуха и водяного пара на катализаторе реакционную смесь сначала резко охлаждают для отделения высококипящих побочных продуктов, таких как полимеры, акриловая кислота и уксусная кислота. В последующем абсорбере акролеин выделяют путем вымывания. После десорбции с целью регенерации абсорбента полученный сырой акролеин очищают путем многостадийной перегонки.
Известно, что глицерин можно путем дегидратации в присутствии кислых веществ превращать в различные продукты. Согласно Organic Synthesis I, 1964, cc.15-18, путем обработки смеси из порошкового гидросульфата калия, сульфата калия и глицерина при температуре в пределах от 190 до 200°C акролеин получают с выходом от 33 до 48%. Однако из-за столь низкого выхода акролеина и из-за высокой концентрации солей подобный способ не пригоден для реализации в промышленном масштабе.
В исследованиях на моделирующих веществах масел, полученных пиролизом биомассы, исследовали также каталитическую обработку глицерина на цеолитах HZSM-5 при температуре в интервале от 350 до 500°C (см. Dao, Le H. и др., ACS Symp. Ser.: 376 (Pyrolysis Oils Biomass), 1988, cc.328-341). Углеводороды при этом образуются лишь в малых количествах.
В ЕР 0598229 и US 5387720 описано далее проводимое в условиях кислотного катализа превращение глицерина в акролеин в газовой и жидкой фазах. При этом пригодность кислоты для ее применения в качестве катализатора определяется только ее силой (функцией кислотности согласно постулату Гаммета). В DE 4238492 описан синтез 1,2- и 1,3-пропандиола путем дегидратации глицерина с высоким выходом продукта.
Из WO 2006/087083 известен способ получения акролеина из глицерина на кислотных катализаторах при добавлении кислорода к реакционной смеси.
0
Аналогичный способ описан в WO 2006/087084. Определяемый по Гаммету показатель кислотности Н используемых при этом катализаторов составляет от -9 до -18.
Практически все используемые в химической промышленности катализаторы подвержены дезактивации, которой обусловлена необходимость периодической замены катализатора с целью поддержания выхода продукта с единицы объема в единицу времени на экономически приемлемом уровне. Срок службы катализаторов при этом в зависимости от особенностей реакционной системы весьма различен и может составлять от нескольких часов до нескольких лет. Периодическая регенерация катализатора позволяет при этом по меньшей мере частично противодействовать его дезактивации и вновь заметно повышать его активность. В промышленности подобную регенерацию катализаторов часто используют в процессах синтеза, когда на катализаторе образуются углеродсодержащие отложения, блокирующие доступ к его активным центрам. В зависимости от используемой реакционной системы такие отложения носят разный характер. Благодаря предлагаемому в изобретении выбору катализатора и добавлению промоторов, улучшающих его регенерируемость, удается заметно повысить выход продукта с единицы объема в единицу времени при дегидратации глицерина.
В основу настоящего изобретения была положена задача разработать способ регенерации пригодного для дегидратации глицерина катализатора, который проявлял бы сниженную склонность к закоксовыванию и допускал бы возможность его легкой регенерации.
0
При создании изобретения было установлено, что указанную задачу позволяют решить содержащие вольфрамовые соединения твердофазные катализаторы с определяемым по Гаммету показателем кислотности Н менее +2, содержащие один или несколько промоторов, выбранных из соединений группы элементов, предпочтительно включающей золото, серебро, медь, ванадий, платину, родий, палладий, рутений, самарий, церий, скандий, иттрий, лантан, цинк, магний, железо, кобальт и никель, и необязательно содержащие соединения элементов из группы, включающей литий, натрий, калий и цезий, и/или монтмориллонит или кислые цеолиты.
Оба указанных последними соединения при их использовании в качестве промоторов содержатся в катализаторе в количестве от 0,1 до 30 мас.%, предпочтительно от 5 до 25 мас.%.
0
Предпочтительны катализаторы с определяемым по Гаммету показателем кислотности H от менее +2 до -20.
Поскольку глицерин представляет собой реакционноспособную молекулу, которая склонна к образованию высококипящих соединений особенно при высоких температурах в результате реакции двух или трех глицериновых молекул между собой, катализатор из-за отложений на его поверхности углеродсодержащих молекул подвержен закоксовыванию. Такое закоксовывание катализатора приводит к снижению его активности.
Для достижения высокого выхода продукта с единицы объема в единицу времени важны не только определяемая по Гаммету сила кислоты, используемой в качестве катализатора, но и его регенерируемость и склонность к закоксовыванию.
Используемый согласно изобретению катализатор содержит по меньшей мере один промотор, ускоряющий регенерацию катализатора. Наряду с этим значительно возрастает срок службы катализатора и увеличивается выход продукта с единицы объема в единицу времени, поскольку у таких катализаторов главным образом по меньшей мере в основном устраняется опасность их дезактивации из-за закоксовывания и существенно повышается их активность. Благодаря этому степень превращения глицерина в акролеин и выход последнего удается в течение длительного периода времени поддерживать на высоком уровне. Этот фактор имеет важное значение особенно при синтезе акролеина в промышленном масштабе, поскольку замена катализатора и связанный с ней простой оборудования являются причиной высоких затрат.
Наряду с группами бренстедовых кислот на активность и селективность катализатора при этом могут влиять также гидроксильные группы или активные центры в виде льюисовых кислот. Помимо промоторов добавление к содержащему вольфрамовые соединения катализатору соединений одного или нескольких элементов, выбранных из группы, включающей кремний, фосфор, ниобий, цинк, олово, магний, алюминий, молибден и ванадий, или активированного угля равным образом позволяет модифицировать поверхность катализатора или снизить концентрацию активных центров и таким путем дополнительно повысить выход продукта. Благодаря этому в первую очередь уменьшается образование прочно адсорбирующихся высококипящих соединений или предшественников кокса, образующихся из двух либо нескольких соседних адсорбированных глицериновых молекул или промежуточных соединений.
0
0
0
2
3
2
2
2
2
3
2
3
2
2O3
2
2
2
2
В качестве твердофазных катализаторов можно также использовать катализаторы известных из US 5387720 (EP 0598229 A1) типов, при условии, что они содержат вольфрамовое соединение и дополнительно содержат один либо несколько указанных выше промоторов. Речь при этом идет о твердых, в основном не растворимых в реакционной среде веществах с одно- либо многофазной структурой и с показателем H менее +2, предпочтительно менее -3. Показатель H соответствует функции кислотности согласно постулату Гаммета, и его можно определять путем так называемого аминотитрования с использованием индикаторов или путем адсорбции газообразного основания (см. Studies in surface science and catalysis, т.51, 1989: "New solid acids and bases, their catalytic properties", K.Tanabe и др., глава 2, прежде всего cc.5-9). В главе 1 (cc.1-3) указанной публикации представлены многочисленные твердые кислоты, из которых можно, при необходимости после определения показателя Н, выбрать пригодный для предлагаемого в изобретении модифицирования катализатор. В качестве основы для предлагаемых в изобретении катализаторов дегидратации пригодны преимущественно (I) природные и синтетические силикатные вещества, в первую очередь морденит, кислые цеолиты и активированный уголь, (II) покрытые одно-, двух- или многоосновными неорганическими кислотами или солями неорганических кислот носители, такие как оксидные или силикатные вещества, например AlO, SiO, ZrO, TiO, и (III) оксиды и смешанные оксиды, такие, например, как γ-AlO и смешанные оксиды ZnO-AlO, SiO-Al, ZrO-SiO, ZrO-HfO, или гетерополикислоты.
В качестве примера соединений, пригодных для образования активных вольфрамовых центров, можно назвать вольфрамат аммония, метавольфрамат аммония, вольфрамовую кислоту, кремневольфрамовую кислоту, фосфорновольфрамовую кислоту или гетерополикислоты с вольфрамом в качестве их компонента. Такие соединения или их смеси в этом случае можно либо непосредственно применять в качестве катализатора, либо использовать в качестве его предшественников. При добавлении других элементов предпочтительно приготавливать предварительную смесь в виде порошка, в растворе либо в расплаве. В одном из вариантов осуществления изобретения каталитически активные соединения наносят на носитель.
В качестве носителей можно использовать, например, оксид алюминия, диоксид титана, диоксид кремния, диоксид циркония, активированный уголь или их смеси. Носители служат преимущественно для увеличения удельной поверхности катализаторов или для фиксации активных центров.
Используемые согласно изобретению катализаторы приготавливают известными методами. При нанесении активных компонентов на носитель предпочтительно использовать метод его пропитки, например метод пропитки по влагоемкости путем распыления. Активные компоненты можно получать также путем осаждения и экстракции из раствора. Затем катализатору можно, при необходимости с добавлением носителей, промоторов адгезии или порообразователей, придавать требуемую форму путем прессования, экструзии, нанесения в виде покрытия или агломерации. Диаметр частиц катализатора обычно составляет от 0,04 до 20 мм, предпочтительно от 0,1 до 10 мм, прежде всего от 0,5 до 7 мм. Активные соединения можно также наносить в виде оболочки. В том случае, когда носитель не используют, катализатор предпочтительно приготавливать путем экструзии, таблетирования или нарастительной агломерации.
0
2
2
4
2
4
2
4
x
2
x
2
x
2
2
Для дегидратации в газовой фазе предпочтительно использовать катализаторы с показателем H в пределах от -3 до -8,2. К пригодным для применения в этих целях каталитическим системам, содержащим вольфрам и промоторы, относятся, например, SiO/HWO, Pd/HWO, Pt/HWO, Pd/WO/ZrO, Cu/WO/ZrO, WO/SiO/ZrO.
0
Процесс получения акролеина путем дегидратации глицерина проводят в присутствии содержащих вольфрамовые соединения твердофазных катализаторов с определяемым по Гаммету показателем кислотности H от менее +2 до предпочтительно -20, содержащих один либо несколько промоторов, выбранных из соединений группы элементов, предпочтительно включающей золото, серебро, медь, ванадий, платину, палладий, родий, рутений, самарий, церий, иттрий, скандий, лантан, цинк, магний, железо, кобальт и никель, а также их смеси. Такие катализаторы необязательно дополнительно содержат соединения элементов из группы, включающей литий, натрий, калий и цезий, и/или монтмориллонит или кислые цеолиты.
Оба указанных последними соединения при их использовании в качестве промоторов содержатся в катализаторе в количестве от 0,1 до 30 мас.%, предпочтительно от 5 до 25 мас.%.
Процесс дегидратации предпочтительно проводить в отсутствие кислорода. В одном из вариантов процесс дегидратации проводят также в присутствии водорода, используемого в количестве от 0,1 до 10 об.%, прежде всего от 0,5 до 5 об.%, в пересчете на общее количество реакционной смеси. Процесс дегидратации проводят в присутствии вышеописанных катализаторов.
Концентрацию глицерина в реакционной смеси предпочтительно снижать примешиванием пригодных для этой цели инертных в выбранных условиях реакции газообразных соединений.
Благодаря этому удается минимизировать побочные реакции, в ходе которых образуются олигомеры, полимеры и другие высококипящие соединения. В указанных целях используют известные растворители и разбавители, такие, например, как вода, азот, воздух, диоксид углерода, метан и/или водород, спирты, такие, например, как метанол и этанол, ацетон, толуол или метилизобутилкетон. Предпочтительны при этом разбавители, которые после конденсации можно путем разделения фаз легко отделить от акролеина.
Концентрация глицерина в реакционной смеси составляет от 1 до 100 мас.%, предпочтительно от 1 до 70 мас.%, прежде всего от 5 до 40 мас.%.
Одно из преимуществ предлагаемого в изобретении способа состоит в возможности использовать при его осуществлении и растворы глицерина с содержанием последнего от 5 до 40 мас.%. Благодаря этому так называемые сырые глицерины можно без их предварительного концентрирования или очистки непосредственно применять для синтеза акролеина.
Реакцию проводят при температуре в интервале от 150 до 450°C, предпочтительно от 180 до 350°C, особенно предпочтительно от 220 до 320°C. Давление при этом обычно составляет от 0,1 до 200 бар, предпочтительно от 0,5 до 50 бар, особенно предпочтительно от 0,9 до 10 бар.
Процесс дегидратации можно проводить в жидкой или газовой фазе. В обоих вариантах в принципе можно использовать одни и те же твердофазные кислотные катализаторы, однако было установлено, что одни катализаторы более пригодны для дегидратации в газовой, а другие - для дегидратации в жидкой фазе.
Наиболее предпочтительно проводить дегидратацию в газовой фазе, поскольку превращение в ней глицерина происходит практически полностью (более 95%), а выходящую из катализатора газообразную реакционную смесь можно непосредственно конденсировать или абсорбировать с получением водного раствора акролеина, дополнительно содержащего образовавшиеся побочные продукты, после чего полученный конденсат можно непосредственно подвергать многократной последующей переработке. Частичную конденсацию и/или абсорбцию реакционной смеси можно проводить в несколько стадий. При необходимости из реакционной смеси путем фракционированной конденсации, абсорбции, десорбции и завершающей перегонки можно получать акролеин, необязательно вместе с частью воды.
Часть воды рециркулируют, испаряя и конденсируя ее с использованием тепловой интеграции.
Равным образом рециркулировать можно также инертный газ или разбавитель.
При проведении реакции в жидкой фазе дегидратацию целесообразно проводить только до примерно 15-25%-ной степени превращения глицерина, поскольку с повышением степени превращения глицерина снижается селективность. По достижении указанной степени превращения образовавшийся акролеин индивидуально либо совместно с частью воды отделяют от реакционной смеси известным способом, обычно путем перегонки или десорбционной обработки азотом. Акролеин можно выделять путем конденсации или промывки водой. Глицеринсодержащую смесь после удаления из нее акролеина возвращают на стадию дегидратации. Преимущество дегидратации в жидкой фазе перед дегидратацией в газовой фазе состоит в меньших энергозатратах, поскольку необходимо лишь испарять отделенный от реакционной смеси акролеин и поступающую с ним часть воды.
Дегидратацию в газовой фазе предпочтительно проводить при температуре в интервале от 240 до 320°C, а дегидратацию в жидкой фазе - при температуре в интервале от 250 до 300°C. При дегидратации в жидкой фазе в аппарате создают по меньшей мере такое давление, которое необходимо для поддержания реакционной смеси в жидкофазном состоянии.
Дегидратацию проводят в реакторе с неподвижным слоем, в реакторе с псевдоожиженным слоем, в реакторе с циркулирующим псевдоожиженным слоем, в реакторе с движущимся слоем или в реакторе с восходящим (нисходящим) потоком и с регенератором. Дегидратацию можно проводить в непрерывном или периодическом режиме.
Помимо этого реакцию можно, соответственно целесообразно комбинировать с подготовкой исходных материалов, соответственно с переработкой продукта путем перегонки непосредственно в ходе реакции (реакционной дистилляции), поскольку разность между температурами кипения глицерина и акролеина весьма велика. Катализатор при этом находится в кубе колонны и/или в ее средней части. Используемый катализатор может быть представлен в виде насыпного слоя, суспензии или покрытия. Еще одно преимущество реакционной дистилляции состоит в удалении высококипящих примесей из сырого глицерина в кубе колонны с другими высококипящими соединениями, которые могут образовываться в качестве побочных продуктов. Акролеин же и легкокипящие соединения отбирают в этом случае из верха колонны.
Образовавшийся акролеин можно также известным путем индивидуально либо вместе с частью растворителя или разбавителя отделять от реакционной смеси отпариванием, перегонкой или экстракцией. Непрореагировавший глицерин можно затем возвращать на соответствующую стадию реакции.
Используемый согласно изобретению катализатор отличается также хорошей регенерируемостью.
0
Объектом изобретения является способ регенерации содержащих вольфрамовые соединения твердофазных катализаторов с определяемым по Гаммету показателем кислотности H от менее +2 до предпочтительно -20, содержащих один или несколько промоторов, выбранных из соединений группы элементов, предпочтительно включающей золото, серебро, медь, ванадий, платину, палладий, родий, рутений, самарий, церий, иттрий, лантан, цинк, магний, железо, кобальт и никель, а также их смеси, и необязательно дополнительно содержащих соединения элементов из группы, включающей литий, натрий, калий и цезий, и/или монтмориллонит или кислые цеолиты и проявляющих после использования в процессе дегидратации глицерина до акролеина пониженную активность и/или селективность по сравнению с активностью и/или селективностью до указанного использования в процессе дегидратации глицерина, заключающийся в том, что катализаторы для их регенерации подвергают воздействию окислительной или восстановительной атмосферы без присутствия при этом реагентов, участвующих в процессе дегидратации глицерина.
В зависимости от их нормального потенциала отдельные из числа указанных выше элементов после регенерации катализатора в восстановительных условиях могут также присутствовать на катализаторе в металлической форме.
2
4
2
4
x
2
x
2
Вольфрамсодержащие соединения выбирают из группы, включающей вольфрамат аммония, фосфорновольфрамовую кислоту, вольфрамовую кислоту, кремневольфрамовую кислоту, оксиды вольфрама и гетерополикислоты с вольфрамом в качестве их компонента. В качестве примера наиболее пригодных для применения в указанных целях вольфрамсодержащих соединений можно назвать Pd/HWO, Pt/HWO, Pd/WO/ZrO и Ce/WO/ZrO.
В предпочтительном варианте катализаторы содержат природные или синтетические силикатные или оксидные соединения в качестве носителей.
Пригодны также катализаторы, содержащие покрытые одно-, двух- или многоосновными неорганическими кислотами или солями неорганических кислот носители.
Предпочтительны далее катализаторы, которые в качестве носителей содержат оксид алюминия, диоксид титана, диоксид кремния, диоксид циркония, активированный уголь или их смеси.
Процесс регенерации катализатора можно проводить, с одной стороны, в окислительных условиях, а с другой стороны, в условиях гидрирования. При этом в обоих случаях частично либо полностью удаляют кокс, образовавшийся в ходе реакции на поверхности катализатора в результате отложения углеводородов. При регенерации катализатора путем окисления в его состав в качестве промоторов в общем случае предпочтительно включать компоненты, которые ускоряют превращение углеводородов в оксиды углерода и к которым относятся, например, золото, серебро, медь, ванадий или платина, при этом указанные элементы необязательно могут быть представлены в металлической форме. При регенерации же кислотного катализатора в условиях гидрирования в его состав предпочтительно включать промоторы с сильным гидрирующим действием, например кобальт, никель, палладий, платину или родий.
Процесс регенерации катализатора проводят отдельно либо во времени, либо пространственно от реакции по превращению глицерина. При проведении процесса регенерации катализатора отдельно во времени от реакции по превращению глицерина его подачу в реактор прекращают, затем проводят регенерацию катализатора, после чего возобновляют подачу в реактор смеси исходных материалов. Подобный процесс затем периодически повторяют сколь угодно часто. Для регенерации катализатора этим методом и для возможности непрерывного получения продукта целесообразно прежде всего использовать систему из двух или более работающих в циклическом режиме реакторов с неподвижным слоем. При этом в то время, когда в одном из реакторов проводят процесс регенерации катализатора, по меньшей мере один из остальных реакторов используют для получения акролеина. Продолжительность проведения реакции до очередного процесса регенерации катализатора и соответственно продолжительность регенерации катализатора до возобновления реакции можно при этом выбирать произвольно. В предпочтительном варианте продолжительность непрерывного процесса получения акролеина составляет от 2 до 3000 ч, прежде всего от 4 до 400 ч, а продолжительность следующего затем процесса регенерации катализатора составляет от 0,5 до 100 ч, прежде всего от 1 до 10 ч.
При проведении процесса регенерации катализатора пространственно отдельно от реакции по превращению глицерина катализатор непрерывно перемещают предпочтительно между двумя реакторами. В одном из таких реакторов при этом непрерывно происходит превращение глицерина в акролеин. В другом реакторе также в непрерывном режиме проводят процесс регенерации катализатора. К числу пригодных для применения в подобных целях реакторов относятся реакторы с движущимся слоем или реакторы с восходящим (нисходящим) потоком и с регенератором. Движущийся слой характеризуется меньшим расходом катализатора и меньшим его истиранием и поэтому предпочтителен в данном случае.
Перед началом каждого процесса регенерации катализатора после остановки реакции и перед каждым возобновлением реакции по завершении процесса регенерации катализатора целесообразно проводить промежуточную стадию продувки, предпочтительно азотом. Для процесса регенерации катализатора требуется создание повышенных температур в интервале от 100 до 800°C, предпочтительно от 200 до 700°C, прежде всего от 300 до 550°C. Указанные температуры не обязательно должны совпадать с температурой в реакторе в процессе протекающего в нем химического превращения глицерина. В этом случае необходимо предусматривать соответствующие стадии нагрева и охлаждения. Регенерацию катализатора предпочтительно проводить при температуре, более высокой по сравнению с температурой реакции. Давление при регенерации катализатора предпочтительно должно составлять от 0 до 50 бар, прежде всего от 0 до 3 бар.
Для регенерации катализатора используют по меньшей мере одну добавку. Такая добавка предпочтительно должна быть газообразной. При проведении процесса регенерации катализатора в окислительных условиях подобной добавкой служит газообразный окислитель. Предпочтительно при этом использовать воздух или кислород. Возможно также применение диоксида углерода или иных окислителей. Дополнительно можно добавлять воду или водяной пар. При проведении же процесса регенерации катализатора в условиях гидрирования в качестве указанной добавки используют газообразный восстановитель. В качестве такого восстановителя предпочтительно использовать водород. Во избежание нагрева той зоны реактора, в которой находится катализатор, до слишком высоких температур в результате экзотермического удаления кокса газообразный восстановитель предпочтительно применять в разбавленном виде, например в разбавленном азотом или водяным паром виде. В процессе регенерации катализатора концентрацию указанной добавки предпочтительно повышать ступенчато. Катализатор можно разбавлять твердым инертным материалом или же располагать его в разных зонах.
Для регенерации катализатора можно также использовать смесь из окислителя и восстановителя. При этом предпочтительно, однако, применять одно из регенерирующих средств в избытке относительно другого.
При регенерации катализатора он благодаря применению вольфрама и промоторов не утрачивает свои требуемые каталитические свойства и/или свою функцию кислотности, что наблюдается, например, у катализаторов, приготовленных с использованием классических кислот, таких как фосфорная кислота или соляная кислота, и что в свою очередь приводит к их дезактивации.
Примеры
Сравнительный пример 1
В данном примере использовали катализатор, описанный в DE 4238493. Для приготовления такого катализатора 100 г оксида кремния, используемого в качестве носителя, в виде шариков диаметром примерно 4 мм смешивали в течение 1 ч с 25 г 20%-ной по массе фосфорной кислоты. Затем на роторном испарителе при температуре порядка 70°C удаляли избыточную воду. 18 мл этого катализатора помещали в реактор с неподвижным слоем и с диаметром 15 мм. После этого реактор нагревали до 250°C. Далее в реактор через нагретый до 260°C испаритель насосом с расходом 12,5 г/ч подавали 20%-ный по массе водный раствор глицерина. На выходе реактора отбираемый из него поток анализировали газовой хроматографией. Данные такого анализа свидетельствовали при этом о полном превращении глицерина на протяжении примерно 15 часов работы реактора. Селективность и тем самым выход продукта составляли при этом 79%. Однако по истечении примерно 15 ч степень превращения глицерина и тем самым выход продукта резко снижались, а через 23 ч степень превращения глицерина составляла всего лишь 20%. После 5-часового пропускания через катализатор при температуре 350°C только потока водорода с расходом 4 л/ч при нормальных условиях повышение выхода продукта (регенерация) не наблюдалось. После 5-часового пропускания через катализатор при температуре 350°C только потока воздуха с расходом 4 л/ч при нормальных условиях наблюдалось даже дальнейшее снижение выхода продукта.
Сравнительный пример 2
В данном примере работали аналогично сравнительному примеру 1, но используя в качестве катализатора таблетированную молибденовую кислоту. При температуре в реакторе 250°C выход продукта в течение первых 5 часов его работы составлял всего лишь 9%. При столь низком выходе продукта регенерацию катализатора не проводили.
Пример 1
В данном примере работали аналогично сравнительному примеру 1, но используя в качестве катализатора таблетированную вольфрамовую кислоту. При температуре в реакторе 260°C в течение первых 5 часов его работы удавалось достигнуть полного превращения глицерина с 79%-ным выходом продукта. В течение последующих часов работы реактора степень превращения глицерина и соответственно выход продукта заметно снижались. В дальнейшем выход продукта снижался примерно на 5% каждые 10 ч. После 10-часового пропускания через катализатор при температуре 350°C только потока водорода с расходом 4 л/ч при нормальных условиях активность катализатора удавалось заметно улучшить. После этого превращение глицерина вначале вновь было полным. Однако в дальнейшем степень превращения глицерина и выход продукта снижались до того же указанного выше уровня, что и перед проведением регенерации катализатора. Такой цикл из дегидратации глицерина и регенерации катализатора повторяли трижды в течение 300 ч. Извлеченный из реактора, не подвергнутый регенерации катализатор имел черную окраску. Содержание углерода в таком катализаторе составило 22 мас.%, что указывало на его значительное закоксовывание.
Пример 2
В данном примере работали аналогично сравнительному примеру 1, но используя в качестве катализатора таблетированную вольфрамовую кислоту. Такой катализатор дополнительно пропитывали Pd в количестве 1 мас.%. В этих целях катализатор пропитывали ацетатом палладия методом пропитки по влагоемкости. При температуре в реакторе 260°C в течение первых 5 часов его работы удавалось достигнуть полного превращения глицерина с 77%-ным выходом продукта. В течение последующих часов работы реактора степень превращения глицерина и соответственно выход продукта заметно снижались. После 10-часового пропускания через катализатор при температуре 350°C только потока водорода с расходом 4 л/ч при нормальных условиях активность катализатора удавалось заметно улучшить. После этого превращение глицерина вначале вновь было полным. По сравнению с примером 1 снижение степени превращения глицерина при его дегидратации было после регенерации катализатора заметно меньшим, а высокую степень превращения глицерина удавалось сохранять дольше.
Пример 3
3
2
3
2
В данном примере работали аналогично сравнительному примеру 1, но используя в качестве катализатора таблетированную порошковую смесь из 15 мас.% монтмориллонита и 85 мас.% WO/ZrO (11 мас.% WO на ZrO). При температуре в реакторе 260°C в течение первых 5 часов его работы удавалось достигнуть полного превращения глицерина с 79%-ным выходом продукта. В течение последующих часов работы реактора степень превращения глицерина и соответственно выход продукта заметно снижались. После 5-часового пропускания через катализатор при температуре 300°C только потока воздуха с расходом 4 л/ч при нормальных условиях активность катализатора удавалось заметно улучшить. В течение первого часа регенерации воздух разбавляли азотом в соотношении 1:1 с целью ограничить тепловыделение, обусловленное выгоранием кокса. После регенерации катализатора превращение глицерина вначале вновь было полным. По завершении 6 циклов дегидратации и регенерации катализатора температуру регенерации повышали до 390°C. Подобное повышение температуры регенерации позволило при последующей дегидратации значительно повысить степень превращения глицерина, которая по истечении примерно 20 ч все еще составляла более 90%.